(57)【要約】 【課題】  ギラツキを抑えた耐久性の高い透明導電性フィルムを提供するとともに、そのような透明導電性フィルムを高い生産性で製造する製造方法を提供する。【解決手段】  透明導電性フィルム１０は、金属細線１５の表面１５Ｆにおける黒化処理層１１の反射率を縦軸、金属細線１５の無い部分における透明基板１４および黒化処理層１１の透過率を横軸にとった直交２次元プロットにおいて、原点と各プロットを結ぶ線と、横軸とのなす角の角度をθとした場合、θの値が２１°以上３１°以下である。【選択図】    図１
2018063917.tif 000002
【特許請求の範囲】
【請求項１】
透明基板と、その透明基板の主面の面上側に配置された金属細線の層とを含む透明導電性フィルムの製造方法にあって、
前記透明基板の表面と前記金属細線の表面とに対して、一度の製膜で黒化処理層を製膜する工程が含まれ、
前記透明基板の表面に対する前記黒化処理層の製膜速度と、前記金属細線の表面に対する前記黒化処理層の製膜速度とが異なる透明導電性フィルムの製造方法。
【請求項２】
下記の式（１）のＭの値が４．２以下において、前記黒化処理層はスパッタリング法により製膜される請求項１に記載の透明導電性フィルムの製造方法。
【数１】
2018063917.tif 000005
ただし、
ｋ：１．６７
Ｌ：スパッタリング装置における１製膜室あたりに設置されるポンプ１台の
排気速度（単位：ｌ／ｓ）
ｎ：１製膜室あたりに設置されるポンプの数（単位：個）
Ｐ：１製膜室のプロセス圧力（単位：Ｐａ）
Ｖ：１製膜室あたりに供給されるガス総流量（単位：ｓｌｓ）
である。  
【請求項３】
アルゴン、酸素、および水素の中から、少なくとも１種類のガスを用いた環境で、前記黒化処理層は、カーボンをターゲットとしたマグネトロンスパッタリングで製膜される請求項１または２に記載の透明導電性フィルムの製造方法。
【請求項４】
透明基板と、
その透明基板の主面の面上側に配置された金属細線の層と、
前記透明基板の表面および前記金属細線の表面に製膜された黒化処理層と、
を含む透明導電性フィルムにあって、
前記金属細線の表面における前記黒化処理層の反射率を縦軸、前記金属細線の無い部分における前記透明基板および前記黒化処理層の透過率を横軸にとった直交２次元プロットにおいて、原点と各プロットを結ぶ線と、前記横軸とのなす角の角度をθとした場合、θの値が２１°以上３１°以下である透明導電性フィルム。
【請求項５】
前記透明基板の表面における前記黒化処理層の膜厚をｄ１、前記金属細線の表面における上面の膜厚をｄ２とした場合、ｄ１／ｄ２の値が０．２以下である請求項４に記載の透明導電性フィルム。
【請求項６】
前記金属細線の表面における上面の前記黒化処理層の膜厚は、前記金属細線の表面における側面の前記黒化処理層の膜厚に比べて厚い請求項４または５に記載の透明導電性フィルム。
【請求項７】
前記黒化処理層の表面側に、透明導電性酸化物層が形成された請求項４〜６のいずれか１項に記載の透明導電性フィルム。
【発明の詳細な説明】
【技術分野】
【０００１】
本発明は、透明導電性フィルムおよびその製造方法に関する。
【背景技術】
【０００２】
ディスプレイまたはタッチパネル等の表示デバイスに用いられる透明導電性フィルムでは、電気特性として、表面のシート抵抗を制御することが重要である。一般に、シート抵抗という電気特性と透過率という光学特性とは、トレードオフの関係にあるため、電気特性と光学特性とのバランスを考慮した様々な透明導電性フィルムが提案されている。
【０００３】
例えば、特許文献１には、０．３〜２０ｍｍ線幅を有する金属細線をストライプ状に並べた金属細線層に、透明導電性酸化物層を被覆させた透明導電性フィルムが記載されている。
【先行技術文献】
【特許文献】
【０００４】
【特許文献１】国際公開第２０１３／０３５２８３号公報
【発明の概要】
【発明が解決しようとする課題】
【０００５】
電極として機能する金属細線は、その金属光沢によって、ギラツキが視認される。特に金属細線が銅製の場合、特有のあかがね色から、比較的強いギラツキが視認される。このギラツキを抑制する手段として、例えば、金属細線表面の黒化処理が挙げられる。黒化処理としては、金属を酸化する方法または試薬による表面処理等が挙げられる。
【０００６】
また、金属の黒化処理は、金属膜を細線化するパターニング前、すなわち均一な金属膜に対する処理が一般的であり、ドライプロセスで金属膜を形成する場合、金属膜製膜後に、それに対して酸化膜等を製膜させたり、試薬によって表面処理したりし、この後に、パターニングが行われる。そのため、このような透明導電性フィルムでは、金属細線の側面は黒化処理されていないため、側面からギラツキが視認される。
【０００７】
その上、このような透明導電性フィルムが、太陽電池、有機発光ダイオード、または発光ダイオード等に用いられた場合、透明導電性フィルム上の積層体と、金属細線の側面とが直接接触することとなり、耐久性に問題が生じる。また、金属細線の側面を、金属細線の上面とは別途に黒化処理する方法もあるが、この場合、透明導電性フィルムの生産効率が下がる。
【０００８】
本発明は、上記の問題点を解決するためになされたものである。そして、その目的は、ギラツキを抑えた耐久性の高い透明導電性フィルムを提供するとともに、そのような透明導電性フィルムを高い生産性で製造する製造方法を提供することにある。
【課題を解決するための手段】
【０００９】
透明基板と、その透明基板の主面の面上側に配置された金属細線の層とを含む透明導電性フィルムの製造方法は、以下の通りである。透明基板の表面と金属細線の表面とに対して、一度の製膜で黒化処理層を製膜する工程が含まれる。そして、この工程にあって、透明基板の表面に対する黒化処理層の製膜速度と、金属細線の表面に対する黒化処理層の製膜速度とが異なる。
【００１０】
透明導電性フィルムは、透明基板と、その透明基板の主面の面上側に配置された金属細線の層と、透明基板の表面および金属細線の表面に製膜された黒化処理層と、を含む。この透明導電性フィルムは、金属細線の表面における黒化処理層の反射率を縦軸、金属細線の無い部分における透明基板および黒化処理層の透過率を横軸にとった直交２次元プロットにおいて、原点と各プロットを結ぶ線と、前記横軸とのなす角の角度をθとした場合、θの値が２１°以上３１°以下である。
【発明の効果】
【００１１】
本発明によれば、透明導電性フィルムは、ギラツキを抑えた上に高い耐久性を有する。また、このような透明導電性フィルムは、高い生産性で製造される。
【図面の簡単な説明】
【００１２】
【図１】は、透明導電性フィルムの断面図である。
【図２】は、透明導電性フィルムの断面図である。
【図３】は、透明導電性フィルムの断面図である。
【図４】は、透明導電性フィルムの製造工程を示す断面図である。
【図５】は、透明導電性フィルムにおける反射率および透過率の測定を説明する説明図である。
【図６】は、透明導電性フィルムにおける反射率および透過率を２次元プロットしたグラフである。
【図７】は、（Ａ）は銅の模式断面図であり、（Ｂ）は銅の上に製膜された炭素膜の黒化処理層を示す模式断面であり、（Ｃ）は銅の上に形成された酸化銅の黒化処理層を示す模式断面である。
【図８】は、実施例および比較例の反射率および透過率を２次元プロットしたグラフである。
【発明を実施するための形態】
【００１３】
以下、本発明の実施の一形態について説明する。
【００１４】
図１は透明導電性フィルム１０の断面図である。透明導電性フィルム１０は、全光線透過率が８０％以上、好ましくは８５％以上を有する透明性に優れたフィルムである。この透明導電性フィルム１０は、図１に示すように、透明基板１４と、その主面（表面１４Ｆ）の面上側に配置された金属細線１５の層（金属細線層１６）とを含む。また、金属細線１５の表面１５Ｆ、および透明基板１４にて金属細線層１６等の積層する側の表面１４Ｆには、黒化処理層１１が積層する。
【００１５】
透明基板１４は、透明導電性フィルム１０の土台となるフィルムであり、少なくとも可視光領域（３８０ｎｍ以上７８０ｎｍ以下の波長領域）で無色透明である。このような透明性を有する透明基板１４を用いることから、透明導電性フィルム１０も透明性に優れる。
【００１６】
透明基板１４の材質は、例えば、ポリエチレンテレフタレート（ＰＥＴ）、ポリブチレンテレフタレート（ＰＢＴ）、またはポリエチレンナフタレート（ＰＥＮ）等のポリエステル樹脂が挙げられる。また、シクロオレフィン系樹脂、ポリカーボネート樹脂、ポリイミド樹脂、またはセルロース系樹脂等であってもよい。中でも、安価で透明性に優れることから、ポリエチレンテレフタレートフィルムまたはシクロオレフィン系樹脂フィルムが好ましい。
【００１７】
また、ヤング率等の機械的特性または耐熱性が高い観点から、透明基板１４は、二軸延伸により分子を配向させた二軸延伸フィルムであることが好ましい。また、透明基板１４は、透明導電性フィルム１０の反りを低減する観点から、熱収縮率が約０．２％以下の低熱収縮フィルムであると好ましい。なお、の熱収縮率は、ＪＩＳ  Ｋ  ７１３３（１９９９）に基づいて測定する。
【００１８】
また、透明基板１４の厚みは特に限定されないが、１０μｍ以上４００μｍ以下が好ましく、２０μｍ以上２００μｍ以下がより好ましい。透明基板１４の厚みが上記範囲内であれば、透明基板１４およびそれを用いた透明導電性フィルム１０が十分な耐久性と適度な柔軟性とを有する。また、透明基板１４の厚みが上記範囲内であれば、透明基板１４上に後述する透明導電性酸化物層１７をロール・トゥ・ロール方式により製膜することができ、透明導電性フィルム１０の生産性が高くなる。
【００１９】
なお、透明基板１４の２つの主面のうち少なくとも一方に、光学調整層、反射防止層、ぎらつき防止層、易接着層、応力緩衝層、ハードコート層、易滑層、帯電防止層、結晶化促進層、結晶化速度調整層、または耐久性向上層等の機能性層が設けられていてもよい。
【００２０】
金属細線層１６は、金属細線１５の集合で形成される層で、透明導電性フィルム１０において電極として機能する部分である。この金属細線層１６は、透明基板１４における２つの主面のうちの一方側の面（表面１４Ｆ）に配置される。
【００２１】
図１に示される金属細線層１６のパターンは、直線状の金属細線１５を１列に並べることで、ラインアンドスペースを生じさせたストライプパターンであるが、これに限定されるものではなく、例えば、メッシュパターンまたはハニカムパターン等であっても構わない。
【００２２】
金属細線１５の材質は、例えば、金、白金、鉄、銅、銀、アルミニウム、クロム、コバルト、銀、またはニッケル等、さらには、これらの金属を含む合金等が挙げられる。中でも、銀、銀合金、銅、銅合金、ニッケル、またはニッケル合金等が好ましい。
【００２３】
また、抵抗率が小さく、安価であり、かつエッチング等によるパターニングが容易といった観点から、銅または銅合金が特に好ましい。また、このような金属細線層１６は、例えばアルゴンガスを用いたスパッタリング法により製膜されると好ましい。
【００２４】
なお、銅合金は、銅を５０質量％以上含むことが好ましい。このようにすれば、金属細線１５で形成される層（金属細線層１６）が、５０質量％以上の銅を含むことになるためである。
【００２５】
また、金属細線１５の長手方向に対する直交断面の断面形状は、特に限定されない。例えば、断面形状は、長方形、正方形、台形、または円形等であってもよいが、断面形状の頂点側と基板側とでは、頂点から基板側に向けて単調で広幅になっていると、金属細線１５と透明基板１４との密着性の観点から好ましい。なお、本明細書における金属細線１５の線幅は、透明基板１４と接する部分の幅（長手方向に対する直交断面長）をいう。
【００２６】
金属細線１５の厚みも、特に限定されないが、透明性または導電性等の観点から、２００ｎｍ以上２０００ｎｍ以下であると好ましく、より好ましくは２２０ｎｍ以上１８００ｎｍ以下であり、さらに好ましくは２５０ｎｍ以上１６００ｎｍ以下である。
【００２７】
このような厚みの範囲であると、金属細線１５の抵抗率は、１×１０−５Ω・ｃｍ以下になりやすく好ましい。なお、本明細書における金属細線１５の厚みは、金属細線１５の長手方向に対する直交断面において、透明基板１４の表面に対し垂直方向に沿った最長の長さである。
【００２８】
また、金属細線１５の表面１５Ｆとは、透明基板１４の表面１４Ｆから最も乖離した面である上面１５Ｔと、この上面１５Ｔから透明基板１４に向けて垂れ下がる側面１５Ｓとをいう。なお、図１等では、金属細線１５の断面が長方形の例を示しているが、上記したように、これに限定されるものではないため、上面１５Ｔおよび側面１５Ｓが曲面の場合もあり得る。
【００２９】
金属細線層１６の開口率は、導電性または透明性を両立する観点から、７０％以上９５％以下であることが好ましく、７５％以上９５％以下であることがより好ましく、８０％以上９５％以下であることがさらに好ましい。なお、金属細線１５の開口率は、下記式により算出される。
【００３０】
開口率（％）＝（（透明基板の表面の面積−透明基板の表面に面する金属細線層の面積）／透明基板の表面の面積）×１００
【００３１】
透明基板１４の表面１４Ｆの面積および金属細線層１６の面積は、顕微鏡観察により、表示基準面における透明基板１４の表面１４Ｆの面積および金属細線層１６の面積を算出すればよい。理論的には、下記のように算出してもよい。下記式において、aは金属細線１５の線幅であり、ｂは隣接する金属細線１５の間隔である。
【００３２】
理論的開口率（％）＝（ｂ／（ａ＋ｂ））×１００
【００３３】
黒化処理層１１は、金属細線１５および金属細線１５同士の間から露出する透明基板１４の表面１４Ｆに形成される層で、金属細線１５の金属光沢によるギラツキを防止する。
【００３４】
黒化処理層１１の材質は、ギラツキ防止または導電性の観点から、例えば炭素が挙げられる。炭素の形態または同素体については、特に限定されないが、ギラツキ防止の観点から、グラファイト的な構造が好ましい。また、黒化処理層１１は、スパッタリング法で製膜されると好ましく、特に、アルゴン、酸素、および水素の中から、少なくとも１種類のガスを用いた環境で、カーボンをターゲットとしたマグネトロンスパッタリングで製膜されると好ましい。
【００３５】
また、黒化処理層１１の厚みは、特に限定されないが、ギラツキ防止の観点から、１０ｎｍ以上５０ｎｍ以下が好ましく、２０ｎｍ以上４０ｎｍ以下がさらに好ましい。
【００３６】
なお、本明細書における黒化処理層１１の厚み、および、後述の透明導電性酸化物層１７の厚みは、金属細線１５の長手方向に対する直交断面において、金属細線１５の上面１５Ｔに積層する場合、透明基板１４の表面１４Ｆに対し垂直方向に沿った長さであり、金属細線１５の側面１５Ｓに積層する場合、透明基板１４の表面１４Ｆの面内方向と同方向に沿った長さである。
【００３７】
また、金属細線１５の表面１５Ｆにおける上面１５Ｔの黒化処理層１１の膜厚が、金属細線１５の表面１５Ｆにおける側面１５Ｓの黒化処理層１１の膜厚に比べて厚いと、ギラツキを確実に抑えられる。
【００３８】
ところで、以上の透明導電性フィルム１０に対して、図１に示すような黒化処理層１１の表面１１Ｆに、透明導電性酸化物層１７が形成されてもよい(図２参照）。透明導電性酸化物層１７は、金属細線層１６同様に、透明導電性フィルム１０において電極として機能する部分である。
【００３９】
透明導電性酸化物層１７の材質は、例えば、酸化インジウム系複合酸化物、酸化錫、または酸化亜鉛等の金属酸化物が挙げられる。酸化インジウム系複合酸化物としては、例えば、酸化インジウムを主成分とし、酸化錫、酸化亜鉛、酸化チタン、酸化タングステン、または酸化セリウム等のドープ不純物を含む複合酸化物が挙げられる。この中でも、酸化インジウムを主成分とし、酸化錫をドープ不純物とする酸化インジウムスズ（ＩＴＯ）が好適である。
【００４０】
なお、酸化インジウムを主成分とするとは、酸化インジウムを５０質量％以上含むことを意味する。そして、透明性または導電性の観点から、透明導電性酸化物層１７は、酸化インジウムを８７．５質量％以上９９質量％以下含むことが好ましく、９０質量％以上９７質量％以下含むことがより好ましく、９０質量％以上９５質量％以下含むことがさらに好ましい。
【００４１】
一方で、透明導電性酸化物層１７は、ドープ不純物を１質量％以上１２．５質量％以下含むことが好ましく、３質量％以上１０質量％以下含むことがより好ましく、５質量％以上１０質量％以下含むことがさらに好ましい。そして、このような透明導電性酸化物層１７は、例えば酸素とアルゴンの混合ガスを用いたスパッタリング法により製膜されると好ましい。
【００４２】
また、ＩＴＯ等の酸化インジウム系複合酸化物で形成された透明導電性酸化物層１７は、結晶質膜であると好ましい。結晶化度は、９０％以上が好ましく、９５％以上がより好ましい。
【００４３】
透明導電性酸化物層１７が結晶化度の高い結晶質膜であれば、光吸収が小さく透明性が高められる上に、環境変化等による抵抗変化が抑制される。また、結晶化度が上記範囲であれば、環境変化に伴う膜質変化が小さいため、透明導電性酸化物層１７と黒化処理層１１との密着性が向上する。なお、結晶化度は、顕微鏡観察における観察視野内で結晶粒が占める面積の割合から求められる。
【００４４】
なお、結晶質にするための一方法としては、非晶質膜である製膜後の透明導電性酸化物層１７に対して、加熱（アニール）が挙げられる、例えば、主成分として非晶質の酸化インジウムを含む透明導電性酸化物層１７の場合、８０℃以上１５０℃以下程度の温度で加熱することにより結晶化が起きる。
【００４５】
また、透明導電性酸化物層１７の厚みは、特に限定されるものではないが、抵抗を低くし、透過率を高める観点から、２０ｎｍ以上１００ｎｍ以下であることが好ましく、２５ｎｍ以上７０ｎｍ以下であることがより好ましい。
【００４６】
ところで、以上の透明導電性フィルム１０に対して、図３に示すように、透明基板１４の主面（表面１４Ｆ）の面上側に金属細線１５が配置されていれば、透明基板１４と金属細線１５との間に下地層１８が介在してもよい。下地層１８は、透明基板１４と金属細線１５との密着性を高める機能を果たす他、金属細線１５の金属光沢によるギラツキも抑制する。
【００４７】
下地層１８の材質は、例えば、鉄、銅、アルミニウム、若しくはニッケル等の酸化物、窒化物、若しくは酸窒化物等が挙げられる。中でも、透明基板１４と金属細線１５との密着性を高める観点から銅若しくはニッケルの酸化物若しくは酸窒化物が好ましい。また、下地層１８の膜厚は、特に限定されないが、密着性とギラツキ抑制との観点から５ｎｍ以上５０ｎｍ以下が好ましく、２０ｎｍ以上４０ｎｍ以下がより好ましい。
【００４８】
なお、下地層１８の形成は、蒸着法またはスパッタリング法等のドライプロセスが一般的である。しかし、これに限定されることはなく、めっき法またはナノ粒子コーティング等のウェットプロセスで下地層１８が形成されても構わない。
【００４９】
また、図３の透明導電性フィルム１０において、必要に応じて、透明導電性酸化物層１７を省略しても構わない。
【００５０】
ここで、透明導電性フィルム１０の製造方法について説明する。ここでは、下地層１８および透明導電性酸化物層１７を含む透明導電性フィルム１０の製造方法について、図４(図４Ａ〜図４Ｆ）を用いて説明する。
【００５１】
まず、図４Ａに示すように、透明基板１４が準備される。次に、透明基板１４の表面１４Ｆに、図４Ｂに示すように、スパッタリング法で、下地層１８が形成される。
【００５２】
そして、図４Ｃに示すように、この下地層１８上に、金属細線層１６の基となる金属膜１６Ｂがスパッタリング法で形成される。この後、フォトリソグラフィー法により、図４Ｄに示すように、金属膜１６Ｂおよび下地層１８がパターニングされる。
【００５３】
次に、図４Ｅに示すように、金属細線１５の表面１５Ｆ、下地層１８の側面１８Ｓ、および透明基板１４の表面１４Ｆに対して、黒化処理層１１（例えば、炭素膜）がスパッタリング法で形成される。
【００５４】
このスパッタリング法では、下記の式（１）のＭの値が４．２以下になるようにして、黒化処理層１１は製膜される。
【００５５】
【数１】
2018063917.tif 000003
【００５６】
ただし、
ｋ：１．６７
Ｌ：スパッタリング装置における１製膜室あたりに設置されるポンプ１台の
排気速度（単位：ｌ／ｓ）
ｎ：１製膜室あたりに設置されるポンプの数（単位：個）
Ｐ：１製膜室のプロセス圧力（単位：Ｐａ）
Ｖ：１製膜室あたりに供給されるガス総流量（単位：ｓｌｓ）
である。
【００５７】
このような製膜条件にて、黒化処理層１１が金属細線１５、下地層１８、および透明基板１４に形成された場合、透明基板１４の表面１４Ｆにおける黒化処理層１１の膜厚をｄ１、金属細線１５の表面１５Ｆにおける上面１５Ｔの膜厚をｄ２とした場合、ｄ１／ｄ２の値が０．２以下となる。すなわち、金属細線１５の表面１５Ｆ、特に上面１５Ｔには黒化処理層１１が厚く積層するものの、透明基板１４の表面１４Ｆには薄くしか黒化処理層１１が積層しない。
【００５８】
そのため、黒化処理層１１の製膜に際して、透明導電性フィルム１０としての透明性の担保のために、金属細線１５同士の間に、黒化処理層１１を付着させないためのマスキングが不要であったり、ターゲットと金属細線層１６を配置させた透明基板１４との間に防着のためのマスクが不要になったりする。そのため、製造工程が簡素化し、透明導電性フィルム１０の生産効率が高まる。
【００５９】
また、ｄ１／ｄ２の値から、透明基板１４の表面１４Ｆと金属細線１５の表面１５Ｆとに対して、一度の製膜で黒化処理層１１を形成する工程にあって、透明基板１４の表面１４Ｆに対する黒化処理層１１の製膜速度と、金属細線１５の表面１５Ｆに対する黒化処理層１１の製膜速度とが異なることがわかる。つまり、一度の製膜工程にあって、製膜対象物（透明基板１４または金属細線１５等）に応じて、黒化処理層１１の厚み（製膜量）が選択的に変わることを意味する。
【００６０】
また、図５に示すように、透明基板１４の表面１４Ｆから測定光を当てることで、金属細線１５の表面１５Ｆ（例えば上面１５Ｔ）における反射光から反射率Ｘｔを測定するとともに、透明基板１４の表面１４Ｆの裏側から測定光を入射させることで、金属細線１５の無い部分における透明基板１４および黒化処理層１１の透過光から透過率Ｙｒを測定した場合、以下のようなことがいえる。すなわち、図６に示すように、反射率を縦軸、透過率を横軸にとった直交２次元プロットを作成すると、原点と各プロットを結ぶ線と、横軸とのなす角の角度をθとしたとき、θの値が２１°以上３１°以下となる。
【００６１】
θが上記範囲内にあると、金属細線１５は、スパッタリング法による黒化処理層１１の製膜工程に起因するダメージを受けず腐食しないため、透明基板１４から剥離しない。その上、金属細線１５の表面１５Ｆには、適量の黒化処理層１１が製膜されるため、金属細線１５に起因するギラツキは防止される。一方で、透明基板１４の表面１４Ｆにおいて、金属細線１５の無い部分、すなわち、金属細線１５同士の間の透明基板１４の表面１４Ｆには、微量の黒化処理層１１しか製膜されないため、透明導電性フィルム１０としての透明性は担保される。
【００６２】
特に、金属細線１５の上面１５Ｔだけでなく側面１５Ｓにも黒化処理層１１が製膜されている。そのため、金属膜上に黒化処理層を形成して、その膜および層の両方にパターニングを施すことで金属細線の上面のみを黒化処理層で覆った透明導電性フィルムに比べて、側面１５Ｓに起因する不具合（ギラツキまたは腐食）が抑えられる。
【００６３】
また、一度の製膜工程で、黒化処理層１１が金属細線１５の上面１５Ｔおよび側面１５Ｓに形成されることから、上面とは別途に側面を有機酸類または無機酸類の試薬で黒化処理層を形成する場合にくらべて、透明導電性フィルム１０の製造工程が簡易になる。
【００６４】
その上、側面１５Ｓに対する黒化処理層１１が、試薬で形成されないため、金属細線１５が腐食し難く、透明基板１４から剥離もし難い。また、試薬が絶縁体の場合、側面に厚膜な黒化処理層が製膜されると、透明導電性フィルムとしての抵抗が上昇する虞があるが、θが上記範囲内にある透明導電性フィルム１０では、そのような虞はない。
【００６５】
なお、炭素をターゲットとして用いたスパッタリング法で黒化処理層１１が形成される場合、金属膜１６Ｂ（例えば、銅膜）の表面粗さが滑らかにもなる。図７Ａに示すような上面１６Ｔを有する銅膜１６Ｂに対し、アルゴンガス雰囲気下において、炭素製のターゲットを用い、スパッタリング方法により炭素膜１１Ｂを製膜すると、図７Ｂに示すように、銅膜１６Ｂの上面１６Ｔの表面粗さが、製膜前よりも滑らかになる。
【００６６】
一方で、図７Ａに示すような上面１６Ｔを有する銅膜１６Ｂに対して、酸素雰囲気下において、銅製のターゲットを用い、スパッタリング方法により酸化銅１１１を製膜すると、図７Ｃに示すように、銅膜１６Ｂの上面１６Ｔの表面粗さが、製膜前よりも粗くなる。
【００６７】
このような現象は、アルゴンプラズマか酸素プラズマかの違いによるものである。酸素プラズマの場合、銅膜１６Ｂの上面１６Ｔにおける窪みに対して、酸素プラズマが過度にダメージを与えてしまうため表面粗さが粗くなる。一方、アルゴンプラズマの場合、銅膜１６Ｂの上面１６Ｔにおける突端に対して、製膜が生じるよりもエッチングが優先して生じ、突端が鈍った状態、すなわち表面粗さが滑らかな状態で、炭素膜１１Ｂが製膜される。
【００６８】
そして、表面が比較的滑らか、すなわち表面粗さの低下した上面１５Ｔを有する金属細線１５に黒化処理層１１が形成されていると、２つの利点が考えられる。１つは、このような黒化処理層１１および金属細線層１６を含む透明導電性フィルム１０上に、他の積層体を配置させたデバイス、例えば、太陽電池、ＯＬＥＤ、調光フィルムにおいて、デバイスとしての短絡が防止される点である。これは、黒化処理層１１を載せた金属細線１５が、積層体を貫通し難いためである。
【００６９】
もう１つは、黒化処理層１１の表面１１Ｆに、透明導電性酸化物層１７が被覆し易い点である。透明導電性酸化物層１７がスパッタリング法で製膜される場合、スパッタ粒子は、黒化処理層１１に対して垂直に入射・着膜・膜成長していくため、黒化処理層１１の下層の金属細線１５の表面１５Ｆが粗い場合、その凹凸に起因して、透明導電性酸化物層１７の膜厚が実施的に薄くなってしまったり、凸の頂点への製膜不良が発生したりする虞がある。しかしながら、表面粗さの低下した金属細線１５の表面１５Ｆ上の黒化処理層１１に透明導電性酸化物層１７が形成される場合、このような虞が低減され、透明導電性酸化物層１７が均一に製膜される。
【００７０】
以上のような黒化処理層１１が形成された後、図４Ｆに示すように、透明導電性酸化物層１７が製膜され、さらに加熱されて、結晶質の透明導電性酸化物層１７が黒化処理層１１の表面１１Ｆに形成される。
【００７１】
このような透明導電性酸化物層１７の製膜では、黒化処理層１１の形成と同じ方法であるスパッタリング法による製膜であると好ましい。このようになっていると、同じドライプロセスを使用することから、製造工程が簡素化され、生産効率が高まる。
【００７２】
また、金属細線層１６のパターンに因らず、ターゲットと金属細線層１６を配置させた透明基板１４との間に防着のためのマスクが不要になるため、巻取式のスパッタリング装置を用いたロール・トゥ・ロール法により、透明導電性酸化物層１７等を製膜することもできる。
【００７３】
なお、以上のスパッタリング法において、基板温度は、透明基板１４の耐熱温度の範囲であればよく、例えば、６０℃以下が好ましく、−２０℃以上４０℃以下がより好ましい。このような基板温度であれば、透明基板１４からの水分および有機物質（例えばオリゴマー成分）の少なくとも一方の揮発が生じ難くなり、それらに起因する透明導電性酸化物層１７の不具合が抑えられる。例えば、大部分が非晶質な透明導電性酸化物層１７が製膜された後、その層１７に水分等が含まれないことで、加熱によって、その層１７の結晶化が進みやすくなる。
【００７４】
また、黒化処理層１１の表面側に、透明導電性酸化物層１７が形成されていれば、必要に応じて、黒化処理層１１と透明導電性酸化物層１７との間に別の層が介在してもよい。また、透明導電性酸化物層１７は、比較的高い透明性を有するので、黒化処理層１１の表面１１Ｆの側に形成されていても、上記のθの範囲に変化はない。
【００７５】
なお、以上のような透明導電性フィルム１０は、ディスプレイまたはタッチパネル等の表示デバイスの透明電極基板として用いられる。特に、太陽電池、有機発光ダイオード（OLED）、発光ダイオード（LED）、液晶表示素子、または、エレクトロクロミック調光素子等の面で電荷を注入することが求められる受光・発光デバイスの透明電極基板として好適に用いられる。
【実施例】
【００７６】
以下、本発明を実施例により具体的に説明するが、本発明はこれらの実施例により限定されるものではない。実施例および比較例において、各種特性は下記のように評価または測定した。
【００７７】
＜反射率＞
黒化処理層の上面の直交面に対して５°の角度から測定光を入射させ、その反射光における正反射成分を含む値から反射率を求めた。測定には、日本電色社製、「ＳＤ７０００」を用いた。
【００７８】
＜透過率＞
透明基板の表面の裏側（裏面）から垂直に測定光（入射光）を入射させることで、金属細線の無い部分における透明基板および黒化処理層を透過してきた光（透過光）の比率（透過光／入射光）から透過率を求めた。測定には、日本電色社製、「ＮＤＨ７０００」を用いた。
【００７９】
＜θの求め方＞
図６に示すように、反射率を縦軸、透過率を横軸とする直交次元プロットにおいて、測定した反射率および透過率から点（Ｐ（Ｘｔ，Ｙｒ））をプロットし、原点Ｏとの線分ＯＰと横軸（透過率軸）とのなす角∠ＰＯＸをθとすると、下記の式（２）から求めた。
θ＝ａｒｃｔａｎ（Ｙｒ／Ｘｔ）  …  式（２）
【００８０】
＜シート抵抗および耐腐食性＞
透明導電性フィルムのシート抵抗は、抵抗率計（ロレスタＧＰ  ＭＣＰ−Ｔ７１０、三菱アナリテック社製）を用いた。そして、透明導電性フィルムを、８５℃／８５％ＲＨ環境下に５００時間放置し、その前後のシート抵抗を比較した。シート抵抗が２倍以上上昇したものは「×」、そうでないものは「○」と評価した。
【００８１】
＜表面粗さ＞
原子間力顕微鏡（ＮａｎｏＮａｖｉＩＩ、ＳＩＩ製）により、シリコン製のカンチレバー（ＳＩ−ＤＦ４０、ばね定数：４０〜４５Ｎ／ｍ、共振周波数：２５０〜３９０ｋＨｚ）を用い、０．５μｍ角の観察範囲で測定した。
【００８２】
＜ｄ１／ｄ２＞
各層の厚み（膜厚）は、透明導電性フィルムの断面を透過型電子顕微鏡（ＴＥＭ）または走査型電子顕微鏡（ＳＥＭ）による観察から測定した。
【００８３】
実施例および比較例は、以下のように製造した。
【００８４】
＜透明基板＞
透明基板は、ＭＤ（流れ方向）の熱収縮率がほぼ０％、ＴＤ（垂直方向）の熱収縮率が０．２％の低熱収縮性ポリエチレンテレフタレート（ＰＥＴ）フィルム（幅１００ｃｍ、長さ１０，０００ｍ、厚み１００μｍ）を用いた。
【００８５】
＜金属細線層＞
ターゲットとして銅を用いた。アルゴンガスをスパッタ装置内に導入しながら、製膜室内圧力０．２Ｐａ、基板温度０℃、およびパワー密度１２２ｋＷ／ｃｍ２の条件にて、透明基板の表面に膜厚５００ｎｍの銅の薄膜層をスパッタ製膜した。この銅の薄膜層を形成後、エッチング液として酸化鉄水溶液を用い、フォトリソグラフィー法によりパターニングし、幅６μｍの金属細線でハニカム（六角形）パターンを作製した。
【００８６】
＜黒化処理層＞
ターゲットとして炭素を用いた。アルゴンガスをスパッタ装置内に導入しながら、製膜室内圧力０．６Ｐａまたは１．０Ｐａ、基板温度２５℃、およびパワー密度４Ｗ／ｃｍ２の条件にて、金属細線の表面および金属細線同士の間の透明基板の表面に、膜厚２０ｎｍの炭素の薄膜層をスパッタ製膜した。なお、黒化処理層の製膜に関する各種条件、および、透明導電性フィルムの評価結果については、表１および図８に記す。
【００８７】
【表１】
2018063917.tif 000004
【００８８】
表１の結果から、Ｍの値が４．２以下である場合には、黒化処理層の選択性を示すθおよびｄ１／ｄ２ともに良好な値となった。一方、θの値が２１より小さい比較例１では、耐腐食性が悪かった。この一因は、圧力を高めたことによって銅細線にダメージが入ったものと考えられる。
【００８９】
なお、ガスの供給量と特性とについては１対１の関係は見られず、Ｍの値に強く依存する結果となった。このことから、スパッタリング装置の製膜室（チャンバー）の容量または製膜室からの排気方法に関わらず、製膜室全体のコンディションを制御することで、良好な黒化処理を施すことが可能であることがわかった。
【符号の説明】
【００９０】
１０        透明導電性フィルム
１１        黒化処理層
１１Ｆ      黒化処理層の表面
１４        透明基板
１４Ｆ      透明基板の表面
１５        金属細線
１５Ｆ      金属細線の表面
１５Ｔ      金属細線の上面
１５Ｓ      金属細線の側面
１６        金属細線層
１７        透明導電性酸化物層
１８        下地層
【図１】
2018063917.tif 000006
【図２】
2018063917.tif 000007
【図３】
2018063917.tif 000008
【図４】
2018063917.tif 000009
【図５】
2018063917.tif 000010
【図６】
2018063917.tif 000011
【図７】
2018063917.tif 000012
【図８】
2018063917.tif 000013